(57)【特許請求の範囲】
【請求項１】
フッ素系樹脂含有物を粉砕してプレヒーターで予熱し、
予熱した前記フッ素系樹脂含有物を、プレヒーターで予熱したセメント原料と共にキルン中に投入し燃焼処理することで、前記フッ素系樹脂含有物をセメント原料化することを特徴とするフッ素系樹脂含有物の処理方法。
【請求項２】
前記フッ素系樹脂含有物は、フッ素系樹脂として、ポリフッ化ビニリデン、ポリテトラフルオロエチレン、ポリクロロトリフルオロエチレン、又はエチレンテトラフルオロエチレンのうち少なくとも１種を含有することを特徴とする請求項１に記載のフッ素系樹脂含有物の処理方法。
【請求項３】
前記フッ素系樹脂含有物は、中空糸状の多孔質膜の形態を有することを特徴とする請求項１又は２に記載のフッ素系樹脂含有物の処理方法。
【請求項４】
前記セメント原料と共に前記キルン中に投入される前記フッ素系樹脂含有物の量が、
前記セメント原料の重量に対して５重量％以下であることを特徴とする請求項１〜３の何れか１項に記載のフッ素系樹脂含有物の処理方法。
【発明の詳細な説明】
【技術分野】
【０００１】
本発明は、フッ素系樹脂含有物の処理方法に関する。詳しくは、本発明はフッ素系樹脂含有物をセメント原料化することで安全に処理して、処理時に有害なフッ酸が発生しないような処理方法に関する。
【背景技術】
【０００２】
フッ素系樹脂は焼却処分すると、有害なフッ酸が発生するために、通常の焼却処理ができず、埋立処理または、焼却時に発生するフッ酸を分離・吸収するような特殊な機能を持った焼却炉で処分されていた。また、特開平６−２４１４３３号公報（特許文献1）では特殊な燃焼条件によりフッ素系樹脂を無公害的にガス化減容する方法を提供しているが、処理条件が複雑であり、平易にはフッ素系樹脂を焼却処分することが難しい。
【特許文献１】特開平６−２４１４３３号公報
【発明の開示】
【発明が解決しようとする課題】
【０００３】
本発明は、フッ素系樹脂含有物をセメント原料化することで安全に処理して、処理時に有害なフッ酸が発生しないような処理方法を提供することを目的とする。
【課題を解決するための手段】
【０００４】
本発明者は、フッ素系樹脂含有物を安全に処理する方法について、鋭意研究を重ねた結果、フッ素系樹脂含有物を、セメント原料と共にキルン中に投入処理し、最終的にセメント原料化することでフッ素系樹脂を無害に処理する方法を見出した。セメントの原料工程でフッ素系樹脂含有物を、セメント原料と共にキルン中に投入し焼成すると、セメント原料中のカルシウム化合物とフッ素系樹脂の燃焼で発生したフッ酸が直ちに反応して無害なフッ化カルシウム（ＣａＦ２）となることより、フッ素系樹脂含有物を簡単かつ安全に処理することを可能とした。また、反応で生成したフッ化カルシウムはそのままセメント原料となるので廃棄物を有効利用することができる。
【０００５】
すなわち、本発明は下記の通りである。
フッ素系樹脂含有物を粉砕してプレヒーターで予熱し、
予熱した前記フッ素系樹脂含有物を、プレヒーターで予熱したセメント原料と共にキルン中に投入し燃焼処理することで、前記フッ素系樹脂含有物をセメント原料化することを特徴とするフッ素系樹脂含有物の処理方法。
また、前記フッ素系樹脂含有物は、フッ素系樹脂として、ポリフッ化ビニリデン、ポリテトラフルオロエチレン、ポリクロロトリフルオロエチレン、又はエチレンテトラフルオロエチレンのうち少なくとも１種を含有することとしてもよい。
また、前記フッ素系樹脂含有物は、中空糸状の多孔質膜の形態を有することが好ましい。
また、前記セメント原料と共に前記キルン中に投入される前記フッ素系樹脂含有物の量が、前記セメント原料の重量に対して５重量％以下であることが好ましい。
【発明の効果】
【０００６】
本発明によれば、フッ素系樹脂含有物を、セメント原料と共にキルン中に投入処理し、最終的にセメント原料化することでフッ素系樹脂を簡単かつ安全に処理することができる。
【発明を実施するための最良の形態】
【０００７】
本発明について、以下具体的に説明する。本発明方法を適用することができるフッ素系樹脂はＰＶＤＦ（ポリフッ化ビニリデン）、ＰＴＦＥ（ポリテトラフルオロエチレン）、ＰＣＴＦＥ（ポリクロロトリフルオロエチレン）、ＥＴＦＥ（エチレンテトラフルオロエチレン）など分子中にフッ素原子を含有するポリマーが該当する。フッ素系樹脂含有物は特に制限がなく、例えば、フッ素系樹脂を主原料とした成形品などで、形態としてはプラスチック製品のような任意の形状の成形物、繊維状、中空糸状に加工されたものであっても、成形前のペレット状、パウダー状のものであってもよい。
【０００８】
特に、フッ素系樹脂が中空糸状の多孔質膜の形態を有しておれば、表面積が多くなっているために、フッ素系樹脂の燃焼時に発生するフッ酸とセメント原料中のカルシウム化合物との反応が容易に進むために好ましい。更に、より安全に処理を行うためには、フッ素系樹脂含有物にカルシウム化合物を含んだ溶液を事前に含浸させても良い。また、フッ素系樹脂以外の成分としては、フッ素系樹脂の成形時に一般的に使用される可塑剤や無機フィラーなどを含んだものであってもよい。本発明でいうセメントとは、一般に使用されるポルトランドセメントをいう。また、本発明でいうセメント原料工程とは、石灰石、粘土、珪石、鉄原料等のセメント原料をミル等の粉砕機で粉砕し、プレヒーターで予熱した後に、ロータリーキルン（回転窯）等で焼成する工程を含むものであればよい。この工程の中で、フッ素系樹脂含有物は粉砕を行った後にプレヒーターで予熱した後に、上記のセメント原料と共に、キルンに投入し焼成を行えば、上述のように、セメント原料中のカルシウム化合物とフッ素系樹脂の燃焼で発生したフッ酸が直ちに反応して無害なフッ化カルシウム（ＣａＦ２）となり、そのままセメント原料とすることができる。セメント原料中に投入処理されるフッ素系樹脂の量は、投入量が多いとフッ素系樹脂の燃焼で発生したフッ酸がセメント原料中のカルシウム化合物と反応しきれなくなるので、セメント原料の重量に対して５重量％以下が好ましく、より好ましくは２重量％以下である。また、フッ素系樹脂含有物中に占めるフッ素系樹脂の割合は、フッ素系樹脂の量として上述のように、セメント原料の重量に対して５重量％以下が好ましく、より好ましくは２重量％以下である。
【実施例】
【０００９】
本発明を実施例に基づいて説明する。
[実施例１]
セメント原料として石灰石を１００ｋｇ、水砕スラグ２９ｋｇ、軟珪石９ｋｇ、鉄原料４ｋｇを合わせて均一に混合し、ミルで粉砕し微粉化したものをプレヒーターに投入し約９００℃に予熱した。ＰＶＤＦを主成分とした樹脂１ｋｇをミルで粉砕した後に同様にプレヒーターに加えて、ロータリーキルンに投入し、微粉炭を燃料としてバーナーで吹き込んで約１４５０℃で焼成を行った。次に、得られた焼成物（クリンカー）を空気冷却し、凝結調整のために少量の石膏を加えて粉砕を行い、セメント原料を作製した。上記製造中にキルンからの排ガスをサンプリングし、排ガス中のフッ化水素ガスの濃度をイオンクロマト法にて測定したところ、１ｐｐｍ未満で非常に低レベルであった。
【００１０】
[実施例２]
セメント原料として石灰石を１００ｋｇ、水砕スラグ２９ｋｇ、軟珪石９ｋｇ、鉄原料４ｋｇを合わせて均一に混合し、ミルで粉砕し微粉化したものをプレヒーターに投入し約９００℃に予熱した。ＰＶＤＦ製の中空糸状多孔質膜０．５ｋｇをミルで粉砕した後に同様にプレヒーターに加えて、ロータリーキルンに投入し、微粉炭を燃料としてバーナーで吹き込んで約１４５０℃で焼成を行った。次に、得られた焼成物（クリンカー）を空気冷却し、凝結調整のために少量の石膏を加えて粉砕を行い、セメント原料を作製した。上記製造中にキルンからの排ガスをサンプリングし、排ガス中のフッ化水素ガスの濃度をイオンクロマト法にて測定したところ、１ｐｐｍ未満で非常に低レベルであった。
【００１１】
[比較例１]
ＰＶＤＦを主成分とした樹脂１ｋｇを焼却炉で約８００℃で焼却処理した。焼却炉からの排ガスをサンプリングし、排ガス中のフッ素ガスの濃度をイオンクロマト法にて測定したところ、の排ガス中のフッ化水素ガスの濃度を確認したところ１００ｐｐｍ以上で非常に高濃度であった。
【産業上の利用可能性】
【００１２】
本発明は、フッ素系樹脂含有物の処理分野で好適に利用できる。